L'invention est relative aux verres d'optique, et plus particulièrement, aux verres à indice de réfraction élevé et de bonne transparence. La qualité des dispositifs optiques, tels que ceux utilisés notamment dans les appareils photographiques, est fortement améliorée par l'utilisation 5 de composants d'indice de réfraction élevé, par exemple supérieur à 2,00. Mais la nécessité d'avoir des verres peu colorés, c'est-à-dire présentant une faible absorption dans la région visible du spectre des fréquences électromagnétiques, a entravé l'utilisation de ces verres d'indice élevé pour des dispositifs optiques utilisés dans des appareils photographiques. 10 Le brevet des Etats-Unis d'Amérique Z 291 52L décrit un verre d'optique dont l'indice de réfraction est supérieur à 2,00, mais ce verre présente une absorption importante dans la région bleue du spectre des fréquences électromagnétiques, ce qui limite fortement l'utilisation de ce verre dans des objectifs d'appareils photographiques. Cette absorption bleue donne au verre une 15 couleur jaune-vert due à la présence d'oxyde de tungstène dans la composition de ces verres. L'oxyde de tungstène améliore la stabilité chimique du verre, mais nuit à son utilisation en tant que verre d'optique. De plus, le verre décrit dans ce brevet présente aussi une absorption forte dans la région rouge du spectre de fréquences électromagnétiques. On connaît d'autres verres d'op-20 tique présentant des indices de réfraction élevés, mais ces verres présentent une absorption trop élevée dans les régions visibles du spectre. Des verres d'optique pr^sentarit ur.e Zaioie coloration et un indice de réfraction élevé sont très avantageux dans des dispositifs optiques pour appa- car reils de prise de vues,/la transmission meilleure permet l'utilisation d'un 25 éclairage plus faible pour une même sensibilité de film photographique, ceci permet à l'opérateur d'utiliser moins souvent des dispositifs d'éclairage auxiliaire. Du fait de cette coloration,on n'a pu utiliser de tels verres d'optique dans des objectifs pour appareils photographiques ou cinématographiques. De plus, les verres habituels présentant un grand indice de réfraction présentent 30 en même temps une faible constringence, alors qu'an désire avoir une constrin-gence élevée. Les verres décrits dans le brevet précité ont une constringence de 16,5 à 17,5. Le verre d'optique suivant l'invention est caractérisé en ce qu'il présente la composition centésimale en masse suivante : 35 Composants % en masse dioxyde de tellure (TeÛ2) oo-35 oxyde de lanthane ^32^3 ^ 5-35 oxyde d * aluminium (A^O^) 0-5 oxyde de bore (^O^) 40 oxyde de potassium G^O) 0-5 71 35182 2 2112226 fluorure de zinc (ZnF^) 0-5 pentoxyde de tantale (Ta20,_) 0-10 dioxyde de germanium (GeO2) 0-5 D'autres caractéristiques et avantages de l'invention apparaîtront à la 5 lecture de la description et des revendications qui suivent. Le verre d'optique suivant l'invention est très utile pour les objectifs utilisés dans des appareils photographiques. Le verre suivant l'invention présente un indice de réfraction élevé (n>2,00) et une constringence relativement élevée (9^19,0). Ces verres n'absorbent ni le rouge, ni le vert dans la région 2q visible du spectre des fréquences électromagnétiques et absorben.. moins les rayonnements correspondants à la région bleue du spectre des fréquences électromagnétiques que les autres verres d'optique d'indice de réfraction élevé connus jusqu'à présent. De ce fait, les verres d'optique suivant l'invention transmettent une quantité de lumière notablement plus grande que les autres verres d'optique qui ont des indices de réfraction aussi élevés,connus jusqu'à présent. Suivant un mode de réalisation avantageux les pourcentages des constituants des verres suivant l'invention sont les suivants : Composants % en masse 20 ïe02 52,1-34,5 La2°3 6,3-31,4 Al2°3 0,0-1,1 32°3 0,0-1,3 K2O 0,0-0,9 ZnF2 0,0—0 9 5 Ta2°5 ro Cû 1 Ge02 2,1-4,1 2 5 Ces verres présentent un indice de réfraction compris entre 2,00 et 2,12. Ils peuvent être fondus dans des creusets en or à une température voisine de 900°C. 30 Un exemple de verre suivant l'invention, présentant un indice de réfraction de 2,10 et une constringence de 19,4, est obtenu en mélanr.ean e'. chauffant la composition suivante : Composants °L en masse ïe02 83,2 35 La2°3 A1203 0,9 V3 °'6 K20 0,3 Ta205 3,2 iQ Ge02 3,4 71 35182 3 2112226 On obtient des verres plus homogènes lors de la production de fontes relativement importantes (de l'ordre de 8 kg) si l'on élimine l'oxyde d'aluminium (ai2o3). En utilisant des pourcentages en masse pour les divers composants conforme au tableau suivant : Composants "L en masse Te02 33,4 La203 3,5 B203 1,2 K20 0,3 Ta205 3,2 Je02 3,4 on obtient un verre d'indice de réfraction égal à 2,10 et de constringence égale à 19,-,. 71 35182 q. 2112226 REVENDICATIONS.- 1. Verre 'ptique, caractérisé en ce qu'il présente la composition suivsnte : Composants Pourcentage en masse Dioxyde de tellure (ïe02) 60-85 Oxyde de lanthane (L^O^) 5-35 Oxyde d'aluminium (A^O^) 0-5 Oxyde de bore (^O^) 0-5 Oxyde de potassium (K^O) 0-5 Fluorure de zinc (ZnF2) 0-5 Pentoxyde de tantale (Ta20^ 0C) 0-10 Dioxyde de germanium (Ge02) 0-5 2. Verre optique conforme à la revendication 1, caractérisé par la composition suivante : Composants Pourcentage en masse Dioxyde de tellure (Ie02) 62,1-84,5 Oxyde de lanthane (La„0o) 6,3-31,4 Oxyde d'aluminium (A^O^) 0,0- 1,1 Oxyde de bore ^0^ Q^_ ^ Oxyde de potassium (KjO) 0,0- 0,9 Fluorure de zinc (ZtïF^) 3,0- 0,5 Pentoxyde de tantale 2,8-7,4 Dioxyde de germanium (GeÛ2) 2,1- 4,1 3. Verre optique conforme à la revendication 2, caractérisé par la composition suivante : Composants Pourcentage en masse Dioxyde de tellure (:eÛ2) 83,2 Oxyde de lanthane (L^O^) 8,-+ Oxyde d'aluminium (A^O^) 0,9 Oxyde de bore (3„0^) 0,5 2. j Oxyde de potassium (K^u) 0,3 Pentoxyde de tantale (,Va2^ç)) 3,2 Dioxyde de germanium (GeÛ2) 3,4 4-. Verre optique conforme à la revendication 2, caractérisé par la composition suivante : Composants Pourcentage en masse Dioxyde de tellure (Te02) 83,4 Oxyde de lanthane (l^O^) 8,5 Oxyde de bore (^2^3^ Oxyde de potassium (K^O) 0,3 Pentoxyde de tantale (Ta2Û^) 3,2 Dioxyde de germanium (GeO^) 3,4